【事件の表示】
　特許第２９９８８８０号「感光性着色組成物、カラーフィルタ及びカラーフィルタの製造方法」の請求項１ないし７に係る特許に対する特許異議の申立てについて、次のとおり決定する。
【結　論】
　訂正を認める。
　特許第２９９８８８０号の請求項１ないし７に係る特許を取り消す。
【理　由】
１．手続の経緯
　特許第２９９８８８０号の請求項１ないし７に係る発明についての出願は、平成５年１２月２４日（パリ条約による優先権主張：１９９３年９月２８日：米国）に特許出願され、平成１１年１１月５日に設定登録がなされ、その後、特許異議申立人 古澤邦子（以下、「申立人」という。）により特許異議の申立てがなされ、取消理由通知がなされ、その指定期間内である平成１２年１２月２８日に訂正請求がなされたものである。
　
２．訂正の適否についての判断
(1)訂正の内容
ａ．訂正事項ａ
　特許請求の範囲の請求項１を、
「【請求項１】 顔料分散用樹脂、着色顔料、分散剤、光重合開始剤及び溶剤を含んでなる感光性着色組成物において、顔料分散用樹脂として、次式（１）
【化１】
〔式中、Ｒ1は水素原子又はメチル基を表し、Ｘは−ＣＯ−Ｙ−ＣＯＯＨ（但し、Ｙは酸無水物の残基を表す）又は−Ｈを表し、−ＣＯ−Ｙ−ＣＯＯＨの割合が３０モル％以上であり、また、Ａｒは次式（２）
【化２】
（式中、Ｒ2〜Ｒ5は水素原子又は低級アルキル基を表す）で表される芳香族の残基であり、ｎは１〜２０の整数である〕のフルオレン環を有するアルカリ可溶型感光性樹脂を含有し、
前記顔料分散用樹脂１００重量部に対して着色顔料を５０〜１５０重量部、分散剤を１〜１０重量部含有し、
と訂正する。
ｂ．訂正事項ｂ
　発明の詳細な説明の【００１６】を、
「【化４】
（式中、Ｒ2〜Ｒ5は水素原子又は低級アルキル基を表す）で表される芳香族の残基であり、ｎは１〜２０の整数である〕のフルオレン環を有するアルカリ可溶型感光性樹脂を含有し、
前記顔料分散用樹脂１００重量部に対して着色顔料を５０〜１５０重量部、分散剤を１〜１０重量部含有し、
と訂正する。
ｃ．訂正事項ｃ
　発明の詳細な説明の【００２６】を、
「着色顔料の使用量は、
顔料分散用樹脂１００重量部に対して５０〜１５０重量部
と訂正する。
ｄ．訂正事項ｄ
　発明の詳細な説明の【００２８】を、
「分散剤の使用量は、
顔料分散用樹脂１００重量部に対して１〜１０重量部
と訂正する。
(2)訂正の目的の適否、新規事項の有無及び拡張・変更の存否
　上記訂正事項ａは、請求項１を限定するものであるから、特許請求の範囲の減縮を目的とした明細書の訂正に該当する。上記訂正事項ｂ〜ｄは、上記訂正事項ａと整合を図るものであるから、明りょうでない記載の釈明を目的とした明細書の訂正に該当する。
　そして、これらの訂正は、新規事項の追加に該当せず、また、実質上特許請求の範囲を拡張し、又は変更するものではない。
(3)むすび
　以上のとおりであるから、上記訂正は、特許法第１２０条の４第３項において準用する平成６年法律第１１６号による改正前の特許法第１２６条第１項ただし書及び第２項の規定に適合するので、当該訂正を認める。
　
３．取消理由についての判断
(1)訂正された請求項１ないし７に係る発明
　上記訂正により訂正された本件の請求項１ないし７に係る発明は、訂正請求書に添付された全文訂正明細書の特許請求の範囲に記載された以下のとおりのものである。（以下、「本件発明１」ないし「本件発明７」という。）
「【請求項１】 顔料分散用樹脂、着色顔料、分散剤、光重合開始剤及び溶剤を含んでなる感光性着色組成物において、顔料分散用樹脂として、次式（１）
【化１】
〔式中、Ｒ1は水素原子又はメチル基を表し、Ｘは−ＣＯ−Ｙ−ＣＯＯＨ（但し、Ｙは酸無水物の残基を表す）又は−Ｈを表し、−ＣＯ−Ｙ−ＣＯＯＨの割合が３０モル％以上であり、また、Ａｒは次式（２）
【化２】
（式中、Ｒ2〜Ｒ5は水素原子又は低級アルキル基を表す）で表される芳香族の残基であり、ｎは１〜２０の整数である〕のフルオレン環を有するアルカリ可溶型感光性樹脂を含有し、
前記顔料分散用樹脂１００重量部に対して着色顔料を５０〜１５０重量部、分散剤を１〜１０重量部含有し、
【請求項２】 更に、光重合性モノマーを含有する請求項１記載の感光性着色組成物。
【請求項３】 トリアジン系化合物が、２−（ｐ−メトキシスチリル）−４，６−ビス（トリクロロメチル）−ｓ−トリアジン又は２−（４´−メトキシ−１´−ナフチル）−４，６−ビス（トリクロロメチル）−ｓ−トリアジンである請求項１記載の感光性着色組成物。
【請求項４】 光重合開始剤として、更にイミダゾール系化合物を含有する請求項３記載の感光性着色組成物。
【請求項５】 イミダゾール系化合物が、２，２´−ビス−（２−クロロフェニル）−４，５，４´，５´−テトラフェニル−１，２´−ビイミダゾール又は２，２´−ビス−（２−クロロフェニル）−４，５，４´，５´−テトラ（３，４−メチレンジオキシフェニル）−１，１´−ビ−１Ｈ−イミダゾールである請求項４記載の感光性着色組成物。
【請求項６】 基板上に、請求項１〜５のいずれかに記載の感光性着色組成物の光硬化物である着色層がパターン状に形成されているカラーフィルタ。
【請求項７】 基板上に、請求項１〜５のいずれかに記載の感光性着色組成物を塗布する工程、基板に塗布した感光性着色組成物をパターン露光し、露光部分の感光性着色組成物を光硬化する工程、パターン露光した感光性着色組成物を現像し、次で加熱することにより感光性着色組成物が硬化した着色層を基板上にパターン状に残す工程を含むカラーフィルタの製造方法。」
(2)引用刊行物
　当審が通知した取消理由通知に引用した刊行物１〜７には、以下の事項が記載されている。また、刊行物８には、以下の事項が記載されている。
［刊行物１：特開平４−３６３３１１号公報（申立人が提出した甲第１号証）］
「【請求項１】式（１）で示されるエポキシ化合物
【化１】
と（メタ）アクリル酸の反応物を更に多塩基性カルボン酸またはその無水物と反応させて得られる化合物である不飽和基含有カルボン酸化合物（Ａ）、（Ａ）成分以外のエチレン性不飽和基含有化合物（Ｂ）及び光重合開始剤（Ｃ）を含むことを特徴とするカラーフィルター用材料。」（特許請求の範囲）
「【産業上の利用分野】本発明は液晶の表示装置或は撮像素子に使われるカラーフィルターの保護膜用樹脂組成物、Ｒ、Ｇ、Ｂ（赤、緑、青）用バインダー等に適しているカラーフィルター用材料に関する。」（【０００１】）
「エポキシ化合物と（メタ）アクリル酸の反応物と多塩基性カルボン酸又はその無水物（例えばマレイン酸、コハク酸、イタコン酸、フタル酸、テトラヒドロフタル酸、ヘキサヒドロフタル…等及びこれらの酸の無水物等）との反応は、前記エポキシ化合物と（メタ）アクリル酸の反応物の水酸基に対して水酸基１化学当量あたり前記の酸又はその無水物を好ましくは０．０５〜１．００化学当量反応させる。」（【００１０】）
「次に光重合開始剤（Ｃ）の代表的なものとしては、例えば
…、２−トリクロロメチル−４−アミノ−６−Ｐ−メトキシスチリル−Ｓ−トリアジン等を挙げることができる。これらは、単独或は２種以上を組合せて用いることができる。」（【００１２】【００１７】）
「本発明のカラーフィルター用材料には、塗布性能をあげるために前記の希釈剤としての溶剤類の任意量を使用することができる」（【００１８】）
「本発明のカラーフィルター用材料には、更に必要に応じて、顔料（例えばアントラキノン系顔料、ペリレン系顔料、ジスアゾ系顔料、イソインドリン系顔料、ハロゲン化フタロシアニン系顔料、カーボン、チタンカーボン、酸化鉄等）、…を使用することができる。本発明のカラーフィルター用材料は、各成分を常温〜８０℃で混合、分散、溶解して得ることができる。」（【００１９】）
「本発明のカラーフィルター用材料は、カラーフィルターの保護膜用樹脂組成物及びカラーフィルターのＲ，Ｇ，Ｂ用バインダーとして有用である。」（【００２１】）
「合成例１
　前記式（１）で示されるエポキシ化合物（新日鉄化学（株）製、カルドエポキシ樹脂、ＥＳＦ−３００、エポキシ当量２４６、軟化点７６℃）２４６部、アクリル酸　７２部、メトキノン０．１６部及びトリフェニルホスフィン１．１部、カルビトールアセテート２３７．６部を加え、９５℃まで昇温させ３０時間反応させた。次いで、更にテトラヒドロ無水フタル酸１２２部を仕込み、９５℃で２０時間反応させ、固型分の酸価（mgKOH/g)１０５で、粘度２４０ポイズ（２５℃）の不飽和基含有カルボン酸化合物を得た。
」（【００２４】）
「実施例１〜４、比較例１
　表１に示す配合組成（数値は重量部で表示）に従って各配合成分を混合することにより本発明のカラーフィルター用材料を得た。これをガラス板上にスピンコートにより１〜３μｍの膜厚で塗布後、塗膜を７０℃で１０分間乾燥し、ネガフィルムを塗膜に接触させないようにして置き、次いで５ｋｗ超高圧水銀灯を使用して、紫外線を照射し、次いで１％炭酸ソーダ水溶液で塗膜の未照射部分を溶解除去し、現像性について評価した。」（【００３０】）
「本発明のカラーフィルター用材料を用いると微細パターン化が可能で、その硬化膜は高温に放置しても着色が少なく…」（【００３３】）
［刊行物２：特開平５−７０５２８号公報（申立人が提出した甲第２号証）］
「【請求項１】 下記一般式（１）
【化１】
〔但し、式中Ｘは−ＣＯ−Ｙ−ＣＯＯＨ（但し、式中Ｙは酸無水物の残基を示す）又は−Ｈを示し、−ＣＯ−Ｙ−ＣＯＯＨの割合が３０モル％以上であり、また、Ａｒは下記式
【化２】
（但し、式中Ｒ1 〜Ｒ4 は水素原子又は低級アルキル基を示す）で表される芳香族の残基であり、Ｒ’は水素原子又はメチル基を示し、ｎは１から２０までの整数である〕で表される構造を有するアルカリ可溶型感光
性樹脂。」（特許請求の範囲）
「【産業上の利用分野】本発明は、耐熱性に優れた新規なアルカリ可溶型感光性樹脂及びそれを用いたアルカリ現像型感光性樹脂組成物に関するものである。この感光性樹脂は、適当な光開始剤の存在下に光重合させることにより、耐熱性、耐薬品性、光学的特性、機械的特性に優れた高分子材料として種々の用途に供することができる。…また、その優れた光学的特性を生かしてカラー液晶フィルターの保護膜等への利用も可能である。」（【０００１】）
［刊行物３：特開平１−１５２４４９号公報（申立人が提出した甲第３号証）］
「（１）透明基板上に、感光性樹脂と顔料とを含有する赤、緑、青の画素とブラックマトリックスとを設け、更に表面に透明電極層を設けたカラーフィルターであって、前記感光性樹脂が多官能アクリレートモノマーと、有機重合体結合剤と、ハロメチルオキサジアゾール系化合物及びハロメチル−ｓ−トリアジン系化合物から選択された少なくとも一種からなる光重合開始剤とを含有する組成であることを特徴とするカラーフィルタ。
　…
（３）顔料が、加工顔料であることを特徴とする特許請求の範囲第１項記載のカラーフィルタ。」（特許請求の範囲）
「ハロメチル−ｓ−トリアジン系化合物の光重合開始剤としては、特公昭５９−１２８１号公報に記載の下記一般式IIに示されるビニル−ハロメチル−ｓ−トリアジン化合物、特開昭５３−１３３４２８号公報に記載の下記一般式IIIに示される２−（ナフト−１−イル）−４，６−ビス−ハロメチル−ｓ−トリアジン化合物及び下記一般式IV４−（ｐ−アミノフェニル）−２，６−ジ−ハロメチル−ｓ−トリアジン化合物が挙げられる。」（４頁右上欄）
「一般式IIの具体的な例としては、２，４−ビス（トリクロロメチル）−６−ｐ−メトキシスチリル−ｓ−トリアジン、２，４−ビス（トリクロロメチル）−６−（１−ｐ−ジメチルアミノフェニル−１，３−ブタジエニル）−ｓ−トリアジン、２−トリクロロメチル−４−アミノ−６−ｐ−メトキシスチリル−ｓ−トリアジン等が挙げられる。
　一般式IIIの具体的な例としては、２−（ナフト−１−イル）−４，６−ビス−トリクロロメチル−ｓ−トリアジン、２−（４−メトキシ−ナフト−１−イル）−４，６−ビス−トリクロロメチル−ｓ−トリアジン、…等が挙げられる。」（５頁左上欄〜左下欄）
［刊行物４：特開平４−３４０９６５号公報（申立人が提出した甲第４号証）］
「【請求項１】エチレン性不飽和二重結合を少なくとも１個以上有する光重合性化合物、光重合開始剤、顔料と、場合によってその他の樹脂を含有する感光性樹脂組成物であって、該光重合性化合物が６０重量％以上含有されていることを特徴とするカラーフィルター用光重合組成物。」（特許請求の範囲）
「本発明の光重合組成物を用いたカラーフィルターの一般的な製造法は次の通りである。本発明の光重合組成物を溶剤に溶解し、スピンナー等により、まずガラス板、プラスチックス板、撮像素子用シリコンウエハ等の電子部品の基材に乾燥時の膜厚が０．５乃至１０μｍ好ましくは１乃至３μｍになるように塗布し、溶剤を乾燥することにより平滑な塗膜とされる。この塗膜に目的とする画像を形成するために、ネガマスクを通して紫外線を照射する。この際、全塗膜面に均一に平行光線が照射されるようにマスクアライメント等の装置を用いるのが好ましい。次にこの照射された塗膜を短時間加熱し、重合を促進した後、現像液の流液あるいは、シャワー中にさらし、未硬化部分を溶解させ、現像することにより目的とする画像（カラーフィルター）が得られる。」（【００６１】）
「各顔料混合物毎にそれらの２０ｇｒに対し分散剤としてソルビタン脂肪酸エステル系化合物を４ｇｒ加え、さらにエチルセロソルブアセテートを７６ｇｒ加え、サンドミルにて分散化を行った。」（【００６６】）
「Ｅ群（光重合開始剤）
　…
（２９）２，２’−ビス（ｏ−クロルフェニル）−４，４’，５，５’−テトラフェニルビスイミダゾリル
（３０）２，２’−ビス（ｏ−クロルフェニル）−４，４’，５，５’−テトラ−（ｐ−メトキシフェニル）ビスイミダゾリル
　…
（３４）４−（ｐ−メトキシフェニル）−２，６−ジ（トリクロロメチル）−ｓ−トリアジン」（【００９１】）
［刊行物５：「液晶デバイスハンドブック」日刊工業新聞社、１９８９年９月２９日発行、ｐ．５０２−５０５（申立人が提出した甲第５号証］
「顔料は耐熱性に優れるが樹脂への高分散に難点がある。カラーフィルタでは、通常の塗料や印刷インキに比べてより高度な分散性が要求されるとともに樹脂固形分に対する顔料の比を１対１程度まで高める必要があること、高い分散技術が求められる。顔料についてはその分散性を向上させるために、適当な分散方式を選択する必要があることはもちろんであるが、それとともに分散助剤として顔料の誘導体を添加することが極めて有効である。」（５０４頁１３行〜５０５頁３行）
「(ii)感光性着色高分子法
　感光性樹脂に顔料を分散してガラス基板にコーティングし、露光・現像を行うことにより、染色法に比べて単純なプロセスでカラーフィルタを製造することができる（図7.32）。顔料としては透明性に優れる有機顔料が用いられるが、樹脂への分散性が悪いと透明性が著しく損なわれるばかりでなく、樹脂のコート性や感度、さらに解像度にまで悪影響を及ぼす。したがって、分散の良否は製造上、最も重要なポイントとなる。」（５０５頁８〜１４行）
［刊行物６：特開平２−１９１９０１号公報（申立人が提出した甲第６号証）］
「（１）透明基板上に感光性樹脂と顔料を分散させた光硬化性着色フォトレジストよりなる赤、緑、青の画素とブラックマトリックスを設け、更に、この上に前記感光性樹脂のみの光硬化性透明フォトレジストよりなる層を設けたことを特徴とするカラーフィルタ。
（２）感光性樹脂は、多官能アクリレートモノマー、有機重合体結合剤及びトリハロメチル−ｓ−トリアジン系化合物からなる光重合開始剤を組成とすることを特徴とする請求項１記載のカラーフィルタ。」（特許請求の範囲）
「トリハロメチル−ｓ−トリアジン系化合物の光重合開始剤としては、
２−フェニール−４，６−ビス（トリクロロメチル）−ｓ−トリアジン、２−（ｐ−クロロフェニル）−４，６−ビス（トリクロロメチル）−ｓ−トリアジン、２−（ｐ−トリール）−４，６−ビス（トリクロロメチル）−ｓ−トリアジン、２−（ｐ−メトキシフェニール）−４，６−ビス−（トリクロロメチル）−ｓ−トリアジン、２−（２’，４’−ジクロロフェニル）−４，６−ビス−（トリクロロメチル）−ｓ−トリアジン、等が挙げられる。」（２頁右下欄）
［刊行物７：特開平２−１９９４０４号公報（申立人が提出した甲第７号証）］
「(1) 基板上に、アクリル樹脂、有機色素、分散剤および溶剤を主成分とする着色樹脂組成物をコーティングして、任意の色数で所望のパターン形状に各色別に設けることを特徴とするカラーフィルターであって、…」（特許請求の範囲）
「アクリル系樹脂に対する顔料の重量比は、通常０．２５ないし３の範囲が好ましい。顔料の比率を下げるとフィルターとしての特性は向上するが、所定の光学濃度を得るためには、膜厚を大きくする必要があり、微細加工が困難になる。顔料の比率を上げると、顔料の分散性および塗布性が著しく劣化する。顔料に対する分散剤の重量比は０．０１ないし０．２が好ましいが、かならずしもこの値に限定する必要はない。」（３頁右上欄〜左下欄）
「本発明の組成物において、組成割合は、特に限定はないが、通常アクリル樹脂が組成物に対し１０〜５０重量％程度であり、色素の割合はアクリル樹脂の種類や色素の種類によって異なるが、アクリル樹脂に対し、１〜３０重量％程度であり、また、分散剤は色素の種類などによって異なるが、色素に対し０．１〜３０重量％程度である。」（４頁右下欄〜５頁左上欄）
「＜実施例＞
　アクリル樹脂…を樹脂濃度１０％になる様にエチルセロソルブで希釈した。この希釈樹脂９０．１ｇに対し顔料９．０ｇ、分散剤０．９ｇを添加して３本ロールで十分混練して、赤、緑、青色のワニスを作成した。」（５頁右下欄）
(3)対比・判断
(3-1)本件発明１について
　刊行物１には、液晶の表示装置等に使われるカラーフィルターの保護膜用樹脂組成物、カラーフィルターのＲ、Ｇ、Ｂ（赤、緑、青）用バインダー等に適しているカラーフィルター用材料として、式（１）で示されるエポキシ化合物と（メタ）アクリル酸の反応物を更に多塩基性カルボン酸またはその無水物と反応させて得られる化合物である不飽和基含有カルボン酸化合物（Ａ）、（Ａ）成分以外のエチレン性不飽和基含有化合物（Ｂ）及び光重合開始剤（Ｃ）を含むカラーフィルター用材料について、記載されている。ここで、（Ａ）成分は、フルオレン環を有し、本件発明１における式（１）と同一の構造のものであって、【００３０】に記載されているように、アルカリ可溶型の感光性樹脂である。（なお、刊行物２には、フルオレン環を有し、本件発明１における式（１）と同一のアルカリ可溶型感光性樹脂について、より詳しく記載されており、カラー液晶フィルターの保護膜等への利用が述べられている。）そして、刊行物１には、上記のカラーフィルター用材料には、必要に応じて顔料等を使用することができることが記載されているし、また、光重合開始剤としてトリアジン系化合物（２−トリクロロメチル−４−アミノ−６−Ｐ−メトキシスチリル−Ｓ−トリアジン）も挙げられている。
　したがって、本件発明１と刊行物１に記載された発明とは、「顔料分散用樹脂、着色顔料、光重合開始剤及び溶剤を含んでなる感光性着色組成物において、顔料分散用樹脂として、式（１）のフルオレン環を有するアルカリ可溶型感光性樹脂を含有し、且つ光重合開始剤としてトリアジン系化合物を含有することを特徴とする感光性着色組成物。」である点において一致し、以下の点で相違する。
（相違点１）
　本件発明１は、「分散剤」を含んでいるのに対し、刊行物１には分散剤について特に記載がない。
（相違点２）
　本件発明１は、「顔料分散用樹脂１００重量部に対して着色顔料を５０〜１５０重量部、分散剤を１〜１０重量部含有し」ているのに対し、刊行物１にはこれらの含有量についてついて特に記載がない。
（相違点１について）
　しかし、顔料を分散するカラーフィルター用感光性着色組成物においては、顔料の誘導体等の分散剤を用いることは、刊行物５に記載されているように周知の技術である（実際、刊行物７には、顔料を分散するカラーフィルター用感光性着色組成物において、分散剤を用いることが請求項１に記載されているし、刊行物３，４，６にも分散剤について記載されている。）から、当業者であれば分散剤を含有させることは、当然に行う程度のことである。
（相違点２について）
　特許権者は、特に顔料の含有量を非常に大きくした組成物については、すなわち、樹脂１００重量部に対して着色顔料を５０〜１５０重量部の組成比で含有することは、いずれの証拠にも記載されていないと主張している。
　しかし、顔料を分散するカラーフィルター用感光性着色組成物においては、「樹脂固形分に対する顔料の比を１対１程度まで高める必要がある」ことが、刊行物５に記載されているように周知である。実際、刊行物７には、特許権者が主張するように「色素の割合は…、アクリル樹脂に対し、１〜３０重量％程度」の記載はあるが、別の箇所には、「アクリル系樹脂に対する顔料の重量比は、通常０．２５ないし３の範囲が好ましい。」と記載されており、また、実施例にも「アクリル樹脂…を樹脂濃度１０％になる様にエチルセロソルブで希釈した。この希釈樹脂９０．１ｇに対し顔料９．０ｇ、分散剤０．９ｇを添加して」と記載されている（なお、本件の実施例においても、「樹脂溶液Ａを樹脂濃度１０重量％になる様に酢酸セロソルブで希釈した。そして、希釈した樹脂９０．１重量部に対してフタロシアニンブルー顔料９．０重量部、銅フタロシアニン誘導体の分散剤０．９重量部を添加し」と記載されている。）ように、樹脂１に対する顔料の割合は１前後である。したがって、特許権者の主張は採用できない。
　逆に、刊行物７の樹脂、顔料、分散剤の量についての「アクリル系樹脂に対する顔料の重量比は、通常０．２５ないし３の範囲が好ましい。顔料に対する分散剤の重量比は０．０１ないし０．２が好ましい」との記載からして、本件発明１におけるように、「顔料分散用樹脂１００重量部に対して着色顔料を５０〜１５０重量部、分散剤を１〜１０重量部含有」させることは、当業者が適宜なし得る程度のことである。
　そして、本件発明１によってもたらされる効果も、刊行物１〜７から予測し得る範囲のものである。
　したがって、本件発明１は、上記刊行物１〜７に記載された発明に基いて当業者が容易に発明をすることができたものである。
(3-2)本件発明２〜７について
・本件発明２について
　刊行物１における「エチレン性不飽和基含有化合物（Ｂ）」が本件発明２における「光重合性モノマー」に相当する。
・本件発明３について
　光重合開始剤としての具体的なトリアジン系化合物については、刊行物３や刊行物６に開示されており、これらと同等の化合物を用いたにすぎない。
・本件発明４について
　いくつかの光重合開始剤を併用することは、刊行物１や刊行物４等にも記載されているように、適宜なされている。トリアジン系化合物とイミダゾール系化合物とを併用することについては、特開平６１−１２３６０２号公報、特開平６０−１３３４４７号公報等も参照。
・本件発明５について
　光重合開始剤としての具体的なイミダゾール系化合物については、刊行物４に開示されており、これらと同等の化合物を用いたにすぎない。
・本件発明６について
　基板上に感光性着色組成物の光硬化物である着色層がパターン状に形成されているカラーフィルタは周知（刊行物３〜７の記載参照。）である。
・本件発明７について
　請求項７に記載されているカラーフィルタの製造工程も周知（刊行物３〜７の記載参照。）である。
　したがって、本件発明２〜７は、上記引用刊行物１〜７に記載された発明に基いて当業者が容易に発明をすることができたものである。
　
４．むすび
　以上のとおりであるから、本件発明１〜７は、特許法第２９条第２項の規定により特許を受けることができない。
　よって、平成６年改正法附則第１４条の規定に基づく、特許法等の一部を改正する法律の施行に伴う経過措置を定める政令（平成７年政令第２０５号）第４条第２項の規定により、上記のとおり決定する。　
【異議決定日】
平成１３年６月１３日（２００１．６．１３）
【訂正の要旨】
訂正の要旨
ａ．訂正事項ａ
　特許請求の範囲の請求項１を、特許請求の範囲の減縮を目的として、
「【請求項１】顔料分散用樹脂、着色顔料、分散剤、光重合開始剤及び溶剤を含んでなる感光性着色組成物において、顔料分散用樹脂として、次式（１）
　【化１】
〔式中、Ｒ１は水素原子又はメチル基を表し、Ｘは−ＣＯ−Ｙ−ＣＯＯＨ（但し、Ｙは酸無水物の残基を表す）又は−Ｈを表し、−ＣＯ−Ｙ−ＣＯＯＨの割合が３０モル％以上であり、また、Ａｒは次式（２）
　【化２】
（式中、Ｒ２〜Ｒ５は水素原子又は低級アルキル基を表す）で表される芳香族の残基であり、ｎは１〜２０の整数である〕のフルオレン環を有するアルカリ可溶型感光性樹脂を含有し、
前記顔料分散用樹脂１００重量部に対して着色顔料を５０〜１５０重量部、分散剤を１〜１０重量部含有し、
と訂正する。
ｂ．訂正事項ｂ
　発明の詳細な説明の【００１６】を、明りようでない記載の釈明を目的として、
「【化４】
（式中、Ｒ２〜Ｒ５は水素原子又は低級アルキル基を表す）で表される芳香族の残基であり、ｎは１〜２０の整数である〕のフルオレン環を有するアルカリ可溶型感光性樹脂を含有し、
前記顔料分散用樹脂１００重量部に対して着色顔料を５０〜１５０重量部、分散剤を１〜１０重量部含有し、
と訂正する。
ｃ．訂正事項ｃ
　発明の詳細な説明の【００２６】を、明りようでない記載の釈明を目的として、
「着色顔料の使用量は、
顔料分散用樹脂１００重量部に対して５０〜１５０重量部
と訂正する。
ｄ．訂正事項ｄ
　発明の詳細な説明の【００２８】を、明りようでない記載の釈明を目的として、
「分散剤の使用量は、
顔料分散用樹脂１００重量部に対して１〜１０重量部
と訂正する。
（５４）【発明の名称】
カラーフィルターおよびその製造方法
（５７）【特許請求の範囲】
　【請求項１】
　顔料分散用樹脂、着色顔料、分散剤、光重合開始剤及び溶剤を含んでなる感光性着色組成物において、顔料分散用樹脂として、次式（１）
　【化１】
〔式中、Ｒ１は水素原子又はメチル基を表し、Ｘは−ＣＯ−Ｙ−ＣＯＯＨ（但し、Ｙは酸無水物の残基を表す）又は−Ｈを表し、−ＣＯ−Ｙ−ＣＯＯＨの割合が３０モル％以上であり、また、Ａｒは次式（２）
　【化２】
（式中、Ｒ２〜Ｒ５は水素原子又は低級アルキル基を表す）で表される芳香族の残基であり、ｎは１〜２０の整数である〕のフルオレン環を有するアルカリ可溶型感光性樹脂を含有し、
前記顔料分散用樹脂１００重量部に対し着色顔料を５０〜１５０重量部、分散剤を１〜１０重量部含有し、
　【請求項２】
　更に、光重合性モノマーを含有する請求項１記載の感光性着色組成物。
　【請求項３】
　トリアジン系化合物が、２−（ｐ−メトキシスチリル）−４，６−ビス（トリクロロメチル）−ｓ−トリアジン又は２−（４´−メトキシ−１´−ナフチル）−４，６−ビス（トリクロロメチル）−ｓ−トリアジンである請求項１記載の感光性着色組成物。
　【請求項４】
　光重合開始剤として、更にイミダゾール系化合物を含有する請求項３記載の感光性着色組成物。
　【請求項５】
　イミダゾール系化合物が、２，２´−ビス−（２−クロロフェニル）−４，５，４´，５´−テトラフェニル−１，２´−ビイミダゾール又は２，２´−ビス−（２−クロロフェニル）−４，５，４´，５´−テトラ（３，４−メチレンジオキシフェニル）−１，１´−ビ−１Ｈ−イミダゾールである請求項４記載の感光性着色組成物。
　【請求項６】
　基板上に、請求項１〜５のいずれかに記載の感光性着色組成物の光硬化物である着色層がパターン状に形成されているカラーフィルタ。
　【請求項７】
　基板上に、請求項１〜５のいずれかに記載の感光性着色組成物を塗布する工程、基板に塗布した感光性着色組成物をパターン露光し、露光部分の感光性着色組成物を光硬化する工程、パターン露光した感光性着色組成物を現像し、次で加熱することにより感光性着色組成物が硬化した着色層を基板上にパターン状に残す工程を含むカラーフィルタの製造方法。
【発明の詳細な説明】
　【０００１】
　【産業上の利用分野】
　本発明は、カラー液晶ディスプレイ、カラービデオカメラ、イメージスキャナ等に使用されるカラーフィルタの作製に有用な感光性着色組成物に関する。また、本発明は、この感光性着色組成物を用いたカラーフィルタ及びその製造方法に関する。
　【０００２】
　【従来の技術】
　カラー液晶ディスプレイ、カラービデオカメラ、イメージスキャナ等にはカラーフィルタが使用されている。従来より、カラーフィルタの製造方法としては、次の（１）〜（３）の方法が知られている。
　【０００３】
　（１）　顔料をアクリル樹脂中に分散剤などを用いて分散させた組成物（以下、着色組成物と称する）を得、この着色組成物をガラス基板にコートし、さらにその上に感光性ポジ型レジスト材料（例えば、商品名Ａｚｏｐｌａｔｅ、ヘキスト社製）をコートして乾燥し、次いでマスクを用いて露光し、その後現像してレジストのパターンを形成し、更にレジストのパターンのない部分の着色組成物層をエッチング液により除去し、着色物のパターンを形成する。その後、着色物のパターン上の不要となったレジストを剥離し、パターンを完成させる（特開昭６０−２３７４０３号公報参照）。
　【０００４】
　（２）　上記（１）と同様の着色組成物に更に感光剤を添加して着色組成物を感光化し、これを基板上にコートし、乾燥後、露光、現像を行い、着色パターンを得る（特開平２−１８１７０４号公報参照）。この場合、感光剤としては、ビスアジド化合物、ジアゾ化合物などが使用される。
　【０００５】
　（３）　上記（１）と同様の着色組成物中に更に光重合開始剤と光重合性モノマーを添加して着色組成物を感光化し、これを基板上にコートし、乾燥後、この上にＰＶＡ等からなる酸素遮断膜を形成し、露光現像を行い、着色パターンを得る（特開平２−１４４５０２号公報参照）。この場合、光重合開始剤としては、アセトフェノン、ベンジルメチルケタールなどが使用される。
　【０００６】
　なお、この（３）の方法において酸素遮断膜を形成するのは次のような理由による。即ち、光重合開始剤を着色組成物に添加するこの方法では、着色組成物の光重合反応が連鎖的に進むため、着色組成物を露光する際の感度が上記（２）の方法よりも多少高い。しかし、この（３）の方法の着色組成物は酸素によって光重合反応が阻害されるため、酸素雰囲気下では露光によるパターニングがし難く、光重合反応を進行させるためには露光量をかなり多くすることが必要とされる。そこで、このような酸素の影響を着色組成物が受けないようにするため、着色組成物上に酸素遮断膜を形成する。
　【０００７】
　【発明が解決しようとする課題】
　しかしながら、このような従来のカラーフィルタの製造方法において、（１）の方法では、着色組成物自体に感光性がないために、着色組成物と別個に感光性ポジ型レジスト材料をコートし、それをパターニングした後でなければエッチングにより着色組成物層をパターニングすることができず、また、着色組成物層をパターニングした後には不要となったレジストを剥離しなくてはならない。そのため、カラーフィルタの製造工程が長くなり、製品の歩留まりも低下するという製造上の不利益がある。
　【０００８】
　（２）の方法では、着色組成物に感光性を持たせているので（１）のような不利益はないが、顔料が光を吸収するので感度が低く、そのために露光量をかなり多くすることが必要とされるという欠点がある。
　【０００９】
　（３）の方法は、酸素遮断膜を通して露光するために上記（２）の方法よりは感度が高いが、酸素遮断膜の形成工程の分だけカラーフィルタの製造工程が長くなり、製品の歩留まりが低下するという欠点がある。更に、カラーフィルタに十分な耐薬品性を付与するためには、熱処理や紫外線照射処理も加えることが必要であり、この場合にはカラーフィルタの製造工程が一層長くなるという問題が生じる。
　【００１０】
　本発明は以上のような従来技術の問題点を解決しようとするものであり、カラーフィルタを、高感度に、耐薬品性高く、かつ短い製造工程で作業性良く得られるようにする感光性着色組成物を提供することを目的とする。
　【００１１】
　また、本発明は、上述のような本発明の感光性着色組成物を使用して形成したカラーフィルタを提供することを目的とする。
　【００１２】
　また本発明は、カラーフィルタを、高感度に、耐薬品性高くかつ短い製造工程で作業性良く製造できるようにするカラーフィルタの製造方法を提供することを目的とする。
　【００１３】
　【課題を解決するための手段】
　本発明者らは、上記の目的を達成するためには、感光性着色組成物に使用する顔料分散用樹脂として、特定のフルオレン環を有するアルカリ可溶型感光性樹脂が有効であることを見出し、本発明を完成させるに至った。
　【００１４】
　即ち、本発明は、顔料分散用樹脂、着色顔料、分散剤、光重合開始剤及び溶剤を含んでなる感光性着色組成物において、顔料分散用樹脂として、次式（１）
　【００１５】
　【化３】
〔式中、Ｒ１は水素原子又はメチル基を表し、Ｘは−ＣＯ−Ｙ−ＣＯＯＨ（但し、Ｙは酸無水物の残基を表す）又は−Ｈを表し、−ＣＯ−Ｙ−ＣＯＯＨの割合が３０モル％以上であり、また、Ａｒは次式（２）
　【００１６】
　【化４】
（式中、Ｒ２〜Ｒ５は水素原子又は低級アルキル基を表す）で表される芳香族の残基であり、ｎは１〜２０の整数である〕のフルオレン環を有するアルカリ可溶型感光性樹脂を含有し、且つ光重合開始剤としてトリアジン系化合物を含有することを特徴とする感光性着色組成物を提供する。
　【００１７】
　特に、この感光性着色組成物の好ましい態様として、光重合開始剤が、２−（ｐ−メトキシスチリル）−４，６−ビス（トリクロロメチル）−ｓ−トリアジン又は２−（４´−メトキシ−１´−ナフチル）−４，６−ビス（トリクロロメチル）−ｓ−トリアジン等のトリアジン系化合物である感光性着色組成物を提供する。
　【００１８】
　また、この感光性着色組成物の好ましい態様として、光重合開始剤として、トリアジン系化合物に加えて更にイミダゾール系化合物を含有する感光性着色組成物を提供する。そして、この態様のうち特に好ましい態様として、イミダゾール系化合物が、２，２´−ビス−（２−クロロフェニル）−４，５，４´，５´−テトラフェニル−１，２´−ビイミダゾール又は２，２´−ビス−（２−クロロフェニル）−４，５，４´，５´−テトラ（３，４−メチレンジオキシフェニル）−１，１´−ビ−１Ｈ−イミダゾールである感光性着色組成物を提供する。
　【００１９】
　また、本発明は、上述のような本発明の感光性着色組成物の光硬化物である着色層がパターン状に形成されているカラーフィルタを提供する。
　【００２０】
　そして、このようなカラーフィルタの製造方法として、基板上に本発明の感光性着色組成物を塗布する工程、基板に塗布した感光性着色組成物をパターン露光し、露光部分の感光性着色組成物を光硬化する工程、パターン露光した感光性着色組成物を現像し、次で加熱することにより感光性着色組成物が硬化した着色層を基板上にパターン状に残す工程を含むカラーフィルタの製造方法を提供する。
　【００２１】
　以下、本発明を詳細に説明する。
　【００２２】
　本発明の感光性着色組成物は、顔料分散用樹脂、着色顔料、分散剤、光重合開始剤及び溶剤を含んでなる感光性着色組成物において、顔料分散用樹脂として、上述の式（１）のフルオレン環を有するアルカリ可溶型感光性樹脂を含有することを特徴としている。このアルカリ可溶型感光性樹脂そのものについては、特開平５−７０５２８号公報に詳細に記載されている。本発明においては同公報に記載のアルカリ可溶型感光性樹脂を顔料分散用樹脂として使用する。このアルカリ可溶型感光性樹脂は、フルオレン環と炭素−炭素二重結合を有するので、耐熱性、パターニング性に優れ、良好なカラーフィルタを形成することを可能とする。また、この樹脂自体が光重合性を有するので、本発明の感光性着色組成物中に光重合性モノマーを別個に含有させなくても良好な感光性組成物となる。
　【００２３】
　本発明の感光性着色組成物において、光重合性モノマーを使用する場合、その光重合性モノマーとしては、２官能モノマー、３官能モノマーまたは多官能モノマーを使用することができる。ここで、２官能モノマーとしては、１，６−ヘキサンジオールジアクリレート、エチレングリコールジアクリレート、ネオペンチルグリコールジアクリレート、トリエチレングリコールジアクリレート等を使用することができ、３官能モノマーとしては、トリメチロールプロパントリアクリレート、ペンタエリスリトールトリアクリレート、トリス（２−ヒドロキシエチル）イソシアネート等を使用することができ、多官能モノマーとしてはジトリメチロールプロパンテトラアクリレート、ジペンタエリスリトールペンタ及びヘキサアクリレート等を使用することができる。このような光重合性モノマーの市販品としては、例えば、昭和高分子（株）、東亜合成（株）、日本化薬（株）等の製品がある。
　【００２４】
　光重合性モノマーの使用量は、特に限定されるものではないが、通常、顔料分散用樹脂１００重量部に対して２０〜１５０重量部程度とする。
　【００２５】
　本発明の感光性着色組成物において、着色顔料としては、一般に、赤色顔料としてＣ．Ｉ．Ｎｏ．９、９７、１２２、１２３、１４９、１６８、１７７、１８０、１９２、２１５等を使用することができ、緑色顔料としてＣ．Ｉ．Ｎｏ．７、３６等を使用することができ、青色顔料としてＣ．Ｉ．Ｎｏ．１５、２２、６０、６４等を使用することができ、黄色顔料としてＣ．Ｉ．Ｎｏ．２０、２４、８６、９３、１０９、１１０、１１７、１２５、１３７、１３８、１４７、１４８、１５３、１５４、１６６、１６８等を使用することができ、オレンジ顔料としてＣ．Ｉ．Ｎｏ．３６、４３、５１、５５、５９、６１等を使用することができ、バイオレット顔料としてＣ．Ｉ．Ｎｏ．１９、２３、２９、３０、３７、４０、５０等を使用することができる。これらのうち、一種のみ使用してもよく、複数種を合わせて使用してもよい。カラーフィルタの分光調整のためには、通常、２〜３種類の着色顔料を合わせて使用する。
　【００２６】
　着色顔料の使用量は、
顔料分散用樹脂１００重量部に対して５０〜１５０重量部
　【００２７】
　分散剤は、広範囲のものから適宜選択して使用することができ、例えば界面活性剤、着色顔料の中間体、染料の中間体、ソルスパース等を使用することができる。
　【００２８】
　分散剤の使用量は、
顔料分散用樹脂１００重量部に対して１〜１０重量部
　【００２９】光重合開始剤としては、トリアジン系化合物を使用する。例えば、ピペロニル−ｓ−トリアジン、２，４，６−トリス（トリクロロメチル）−ｓ−トリアジン、２−（ｐ−メトキシスチリル）−４，６−ビス（トリクロロメチル）−ｓ−トリアジン、２−フェニル−４，６−ビス（トリクロロメチル）−ｓ−トリアジン、２−（ｐ−メトキシフェニル）−４，６−ビス（トリクロロメチル）−ｓ−トリアジン、２−（ｐ−クロロフェニル）−４，６−ビス（トリクロロメチル）−ｓ−トリアジン、２−（４´−メトキシ−１´−ナフチル）−４，６−ビス（トリクロロメチル）−ｓ−トリアジン等を好ましく使用することができる。このようなトリアジン系化合物は一種のみ使用してもよく、複数種を使用してもよい。特に好ましいトリアジン系化合物としては、２−（ｐ−メトキシスチリル）−４，６−ビス（トリクロロメチル）−ｓ−トリアジン又は２−（４´−メトキシ−１´−ナフチル）−４，６−ビス（トリクロロメチル）−ｓ−トリアジンをあげることができる。
　【００３０】
　また、光重合開始剤としては、トリアジン系化合物と共にイミダゾール系化合物を併用することも好ましい。
　【００３１】
　トリアジン系化合物と併用するイミダゾール系化合物としては、２−（２，３−ジクロロフェニル）−４，５−ジフェニル−イミダゾール二量体、２−（２，３−ジクロロフェニル）−４，５−ビス（３−メトキシフェニル）−イミダゾール二量体、２−（２，３−ジクロロフェニル）−４，５−ビス（４−メトキシフェニル）−イミダゾール二量体、２−（２，３−ジクロロフェニル）−４，５−ビス（４−クロロフェニル）−イミダゾール二量体、２−（２，３−ジクロロフェニル）−４，５−ジ（２−フリル）−イミダゾール２、２´−ビス（２−クロロフェニル）−４，５，４´，５´−テトラフェニル−１，２´−ビイミダゾール、２，２´−ビス−（２−クロロフェニル）−４，５，４´，５´−テトラ（３，４−メチレンジオキシフェニル）−１，１´−ビ−１Ｈ−イミダゾール等を使用することができる。特に好ましいイミダゾール系化合物としては、２，２´−ビス−（２−クロロフェニル）−４，５，４´，５´−テトラフェニル−１，２´−ビイミダゾール又は２，２´−ビス−（２−クロロフェニル）−４，５，４´，５´−テトラ（３，４−メチレンジオキシフェニル）−１，１´−ビ−１Ｈ−イミダゾールをあげることができる。
　【００３２】
　光重合開始剤としては、この他、公知の光重合開始剤の一種または複数種を使用することができる。例えば、チバガイギ社製、イルガキュア９０７、６５１、１８４（ベンジルジメチルケタール）、２，４−ジエチルチオキサンソン（日本化薬（株）製）、ベンゾフェノンなどを使用することができ、これらは上述のトリアジン系化合物と併用することができる。
　【００３３】
　光重合開始剤の使用量は、特に限定されるものではないが、トリアジン系化合物のみを１種または複数種使用する場合、光重合性モノマー１００重量部に対して、通常トリアジン系化合物を５〜５０重量部好ましくは１０〜３０重量部程度とする。また、トリアジン系化合物とイミダゾール系化合物とを併用する場合には、光重合性モノマー１００重量部に対して、通常トリアジン系化合物を１〜５０重量部、好ましくは５〜３０重量部程度とし、イミダゾール系化合物を１〜４０重量部好ましくは５〜２０重量部程度する。
　【００３４】
　溶剤は、当該顔料分散用樹脂のモノマー組成、光重合性モノマーの種類、光重合開始剤の種類等に応じて適宜選択する。通常は、トルエン、キシレン、エチルセロソルブ、エチルセロソルブアセテート、ジグライム、シクロヘキサノン等から選ばれる一種または複数種を使用する。
　【００３５】
　以上のような各成分の配合方法としては、例えば、顔料分散用樹脂と着色顔料とを２本ロール等を用いて良く練り合わせてチップ化し、その後分散剤と溶剤を配合してペーストとし、このペーストに光重合性モノマーと光重合性開始剤とを添加して本発明の感光性着色組成物を調製する。
　【００３６】
　このようにして得られる本発明の感光性着色組成物は、カラーフィルタの作製に有用なものとなり、特に、カラー液晶ディスプレイ、カラービデオカメラ、イメージスキャナ等に使用するカラーフィルタの作製に有用なものとなる。また、これに限られず、本発明の感光性着色組成物は、ＵＶインキや感光性塗料等として広範に使用することができる。
　【００３７】
　本発明のカラーフィルタは、本発明の感光性着色組成物が基板上に所定のパターンに硬化して着色層を形成してなるものである。このようなカラーフィルタは、基板上に、本発明の感光性着色組成物を塗布する工程、基板に塗布した感光性着色組成物をパターン露光し、露光部分の感光性着色組成物を光硬化する工程、パターン露光した感光性着色組成物を現像し、次で加熱することにより感光性着色組成物が硬化した着色層を基板上にパターン状に残す工程から製造することができる。
　【００３８】
　なお、本発明の感光性着色組成物を使用してカラーフィルタを製造する工程において、酸素遮断膜を形成する工程は必ずしも必要ではないが、必要に応じて設けてもよい。また、カラーフィルタの作製方法に関しては、特開平３−５３２０１号、特開平２−１９９４０３号、特開平２−１９９４０４号、特開平２−１４４５０２号に記載の方法などが知られているが、本発明のカラーフィルタは、本発明の感光性着色組成物を使用する限り、これらの方法と同様にして製造することができる。
　【００３９】
　以上のようにして得られる本発明のカラーフィルタは、カラー液晶表示装置の液晶セルに使用するカラーフィルタとして好適であり、特にＴＮ（ツイストネマティック）型液晶、ＧＨ（ゲストホスト）型液晶、ＦＬＣ（強誘電性液晶）を用いたフルカラー液晶表示装置に使用するカラーフィルタとして好適である。また、カラービデオカメラやイメージスキャナなどの固体撮像素子に使用する色分解用カラーフィルタとしても好適である。
　【００４０】
　【作用】
　本発明の感光性着色組成物は、顔料分散用樹脂として、フルオレン環と炭素−炭素二重結合を有するアルカリ可溶型感光性樹脂を使用するので、耐熱性、パターニング性が優れたものとなり、良好なカラーフィルタを形成することが可能となる。また、このアルカリ可溶型感光性樹脂自体が光重合性を有するので、本発明の感光性着色組成物は、光重合性モノマーを別個に含有しなくても良好な感光性を示す組成物となる。
　【００４１】
　また、本発明の感光性着色組成物は、光重合開始剤としてトリアジン系化合物を使用しているので、露光感度が非常に高くなる。したがって、本発明の感光性着色組成物を使用してカラーフィルタを作製すると、カラーフィルタ作製時の露光量を節減することが可能となる。さらに、カラーフィルタを作製するに際して酸素遮断膜を形成することが不要となり、また、カラーフィルタの作製後に特に処理をしなくても耐薬品性が向上したものとなる。したがって、カラーフィルタの製造工程を大幅に短縮することが可能となり、生産性や品質を著しく向上させることが可能となる。
　【００４２】
　【実施例】
　以下、本発明の実施例を図面に基づいて詳細に説明する。なお、各図において同一番号は同一又は同等の構成要素を示している。
　【００４３】
実施例１
（Ａ）感光性着色組成物の調製
まず、９、９´−ビス（４−ヒドロキシフェニル）フルオレンのエポキシアクリレート化合物１００重量部（０．１６５モル）と、テトラヒドロ無水フタル酸５０重量部（０．３３モル）と、臭化テトラエチルアンモニウム０．０２重量部と、酢酸セロソルブ１５０重量部とを混合し、１００℃で５時間反応させた。得られた反応生成物は、式（１）のｎ＝１の化合物に相当するものであった。この反応生成物を、以下、樹脂溶液Ａとした。
　【００４４】
　樹脂溶液Ａを樹脂濃度１０重量％になるように酢酸セロソルブで希釈した。そして、希釈した樹脂９０．１重量部に対してフタロシアニンブルー顔料９．０重量部銅フタロシアニン誘導体の分散剤０．９重量部を添加し、３本ロールで十分混練し、青色の着色組成物を得た。同様に、緑色顔料としてハロゲン化銅フタロシアニン系顔料を使用して緑色の着色組成物を得、また、赤色顔料としてキノフタレンレッド系顔料を使用して赤色の着色組成物を得た。
　【００４５】
　更に、各色の着色組成物１００重量部に、光重合開始剤として２−（ｐ−メトキシスチリル）−４，６−ビス（トリクロロメチル）−ｓ−トリアジン２重量部を加え、よく撹拌して感光性着色組成物を調製した。
　【００４６】
　これらの感光性着色組成物は、冷暗所に１か月保管後に粘度変化が見られなかった。
（Ｂ）カラーフィルタの作製
図１に示した工程図にしたがい、上記（Ａ）で調製した感光性着色組成物を使用して次のようにカラーフィルタを作製した。
　【００４７】
　即ち、まず図２に示したように、透明なガラス基板１の上に、青色の感光性着色組成物２をスピンコート（１１００ｒｐｍ、５ｓｅｃ）し、乾燥させ、８０℃で５分間プリベークした。次に、図３に示したようにマスク３を重ねて光Ｌで露光した（３００ｍＪ／ｃｍ２）。そして、２．５％炭酸ナトリウム水溶液で現像し、十分に水洗した。その後、ガラス基板１に付着していた顔料を、柔らかいスポンジでこすって除去し、さらに水洗、乾燥し、２００℃で１時間べークした。こうして、図４に示したように、ガラス基板１上に、感光性着色組成物の硬化物からなる着色層のパターン２ｐを形成した。この着色層のパターン２ｐの厚さは２μｍであった。
　【００４８】
　（Ａ）で調製した緑色と赤色の感光性着色組成物をそれぞれ使用し、同様に着色層のパターンの形成を繰り返した。この場合、緑色の感光性着色組成物に対する露光量は５００ｍＪ／ｃｍ２とし、赤色の感光性着色組成物に対する露光量は２５０ｍＪ／ｃｍ２とした。
　【００４９】
　得られたカラーフィルタの露光分光特性を測定した。その結果を図５に示す。同図から、このカラーフィルタは優れた透明性を有することがわかる。また、このカラーフィルタを２６０℃で１時間処理し、その後の特性も測定した。この結果も図５に示す。図５から、このカラーフィルタは加熱処理による特性変化が少なく、耐熱性に優れていることがわかる。
　【００５０】
　また、得られたカラーフィルタに対して次のように耐薬品性試験を行った。即ち、５％ＮａＯＨ、５％Ｈｃｌ、Ｎ−メチルピロリドン（ＮＭＰ）のそれぞれに常温で３０分浸漬し、浸漬後のカラーフィルタの外観と着色層のパターンのガラス基板に対する密着性を目視観察し、分光特性を測定した。また、イソプロパノール（ＩＰＡ）の蒸気による処理も５分間行い、処理後の外観と着色層のパターンのガラス基板に対する密着性を目視観察した。その結果、いずれも処理の前後で変化は見られず、良好な耐薬品性を有していることが確認できた。
　【００５１】
実施例２
（Ａ）感光性着色組成物の調製
実施例１で調製した樹脂容液Ａを樹脂濃度１０重量％になるように酢酸セロソルブで希釈した。そして、希釈した樹脂９０．１重量部に対してフタロシアニンブルー顔料９．０重量部、銅フタロシアニン誘導体の分散剤０．９重量部を添加し、３本ロールで十分混練し、青色の着色組成物を得た。同様に、緑色顔料としてハロゲン化銅フタロシアニン系顔料を使用して緑色の着色組成物を得、また、赤色顔料としてキノフタレンレッド系顔料を使用して赤色の着色組成物を得た。
　【００５２】
　更に、各色の着色組成物１００重量部に、光重合性モノマーとしてトリメチロールプロパントリアクリレート４．０重量部と、光重合開始剤として２−（ｐ−メトキシスチリル）−４，６−ビス（トリクロロメチル）−ｓ−トリアジン０．８重量部とを加え、よく撹拌して感光性着色組成物を調製した。
（Ｂ）カラーフィルタの作製
上記（Ａ）で調製した感光性着色組成物を使用し、実施例１と同様にしてカラーフィルタを作製した。ただし、青色、緑色、赤色の感光性着色組成物に対する露光量はそれぞれ１００ｍＪ／ｃｍ２、２００ｍＪ／ｃｍ２、８０ｍＪ／ｃｍ２とした。その結果、良好なカラーフィルタが得られた。
　【００５３】
　実施例３
（Ａ）感光性着色組成物の調製
まず、ペンタエリスリトールトリアクリレート９０重量部（０．３モル）と、テトラヒドロ無水フタル酸３０重量部（０．２モル）と、臭化テトラエチルアンモニウム０．０２重量部と、酢酸セロソルブ１２０重量部とを混合し、１００℃で５時間反応させた。これにより、次式（３）
　【００５４】
　【化５】
〔式中、Ｘは−ＣＯ−Ｙ−ＣＯＯＨ（但し、Ｙは酸無水物の残基を表す）又は−Ｈを表し、−ＣＯ−Ｙ−ＣＯＯＨの割合が３０モル％以上である。〕の化合物が得られた。以下、この反応生成物を樹脂溶液Ｂとした。
　【００５５】
　実施例１で調製した樹脂溶液Ａ５０重量部と上記樹脂溶液Ｂ５０重量部とを混合し、樹脂濃度１０重量％になるように酢酸セロソルブで希釈した。そして、希釈した樹脂９０．１重量部に対してフタロシアニンブルー顔料９．０重量部、銅フタロシアニン誘導体の分散剤０．９重量部を添加し、３本ロールで十分混練し、青色の着色組成物を得た。同様に、緑色顔料としてハロゲン化銅フタロシアニン系顔料を使用して緑色の着色組成物を得、また、赤色顔料としてキノフタレンレッド系顔料を使用して赤色の着色組成物を得た。
　【００５６】
　更に、各色の着色組成物１００重量部に、光重合開始剤として２−（ｐ−メトキシスチリル）−４，６−ビス（トリクロロメチル）−ｓ−トリアジン２重量部と、ビスフェノールＡ型エポキシ樹脂（油化シェル社製、エピコート８２８）５重量部を加え、よく撹拌して感光性着色組成物を調製した。
（Ｂ）カラーフィルタの作製
上記（Ａ）で調製した感光性着色組成物を使用し、実施例１と同様にしてカラーフィルタを作製した。その結果、良好なカラーフィルタが得られた。
　【００５７】
実施例４
（Ａ）感光性着色組成物の調製
実施例３と同様に、実施例１で調製した樹脂溶液Ａと実施例３で調製した樹脂溶液Ｂとを使用して各色の着色組成物を得た。そして、各色の着色組成物１００重量部に、光重合開始剤として２−（ｐ−メトキシスチリル）−４，６−ビス（トリクロロメチル）−ｓ−トリアジン２重量部を加え、よく撹拌して感光性着色組成物を調製した。
（Ｂ）カラーフィルタの作製
上記（Ａ）で調製した感光性着色組成物を使用し、実施例２と同様にしてカラーフィルタを作製した。その結果、良好なカラーフィルタが得られた。
　【００５８】
実施例５
（Ａ）感光性着色組成物の調製
実施例３と同様に、実施例１で調製した樹脂溶液Ａと実施例３で調製した樹脂溶液Ｂとを使用して各色の着色組成物を得た。そして、各色の着色組成物１００重量部に、光重合開始剤として２−（ｐ−メトキシスチリル）−４，６−ビス（トリクロロメチル）−ｓ−トリアジン０．８重量部及び、２，２´−ビス−（２−クロロフェニル）−４，５，４´，５´−テトラフェニル−１，２´−ビイミダゾール０．４重量部を加え、よく撹拌して感光性着色組成物を調製した。
（Ｂ）カラーフィルタの作製
上記（Ａ）で調製した感光性着色組成物を使用し、実施例１と同様にしてカラーフィルタを作製した。ただし、青色、緑色、赤色の感光性着色組成物に対する露光量はそれぞれ８０ｍＪ／ｃｍ２、１６０ｍＪ／ｃｍ２、６０ｍＪ／ｃｍ２とした。その結果、良好なカラーフィルタが得られた。
　【００５９】
　【発明の効果】
　本発明の感光性着色組成物は、顔料分散用樹脂として、フルオレン環と炭素−炭素二重結合を有するアルカリ可溶型感光性樹脂を使用するので、耐熱性、パターニング性が優れたものとなる。したがって、良好なカラーフィルタを形成することが可能となる。
　【００６０】
　また、光重合開始剤としてトリアジン系化合物を使用するので、露光感度が非常に高くなる。従って、カラーフィルタを、少ない露光量で感度よく製造することが可能となり、また、カラーフィルタの製造時に酸素遮断膜を形成することも不要となる。さらに、この場合には、製造されるカラーフィルタの耐薬品性が高くなる。したがって、カラーフィルタの耐薬品性を向上させるために、カラーフィルタの製造後に更に熱処理や紫外線照射処理などの後処理をすることが不要となる。
　【００６１】
　よって、本発明の感光性着色組成物を使用することにより、カラーフィルタを高感度に、耐薬品性高く、かつ短い製造工程で作業性良く製造することが可能となる。
【図面の簡単な説明】
　【図１】
　本発明の感光性着色組成物を使用したカラーフィルタの作製工程図である。
　【図２】
　本発明の感光性着色組成物を使用したカラーフィルタの作製過程の断面図である。
　【図３】
　本発明の感光性着色組成物を使用したカラーフィルタの作製過程の断面図である。
　【図４】
　本発明の感光性着色組成物を使用したカラーフィルタの断面図である。
　【図５】
　本発明のカラーフィルタの透過率の露光分光図である。
　【符号の説明】
１　　ガラス基板
２　　感光性着色組成物
２ｐ　着色層
３　　マスク